СПОСОБ ПРОИЗВОДСТВА АЗОПИГМЕНТА ПРЯМОГО ЧЕРНОГО С

1. Способ получения азопигмента прямого черного С, заключающийся в том, что последовательно проводят следующие стадии: на первой - осуществляют приготовление суспензии аминофенилпараминовой кислоты, на второй - проводят диазотирование полученной на первой стадии суспензии аминофенилпараминовой кислоты с получением раствора диазосоединения, на третьей - получают раствор диаминосоединения путем азосочетания диазосоединения, полученного в результате проведения второй стадии, с раствором гамма-кислоты, на четвертой стадии - получают раствор бидиазосоединения диазотированием раствора диаминосоединения, полученного в результате третьей стадии, после чего отдельно осуществляют пятую стадию - приготовление раствора 1,3-фенилендиамина, на шестой стадии получают краситель прямой черный С азосочетанием полученного на пятой стадии 1,3-фенилендиамина с полученным на четвертой стадии раствором бидиазосоединения, на последней стадии проводят переструктуризацию азокрасителя за счет вибромеханического воздействия с последующей декантацией и сушкой полученного пигмента черного, при этом на каждую из стадий осуществляют добавление наночастиц.
2. Способ по п.1, отличающийся тем, что приготовление суспензии аминофенилпараминовой кислоты осуществляют смешением аминофенилпараминовой кислоты, воды, мицеллярного раствора серебра в химически чистом изооктановом растворителе и размером частиц серебра 3-12 нм и наночастиц.
2
3. Способ по п.2, отличающийся тем, что в качестве наночастиц используют наночастицы кварца (SiO) с размером частиц 50-100 нм.
4. Способ по п.1, отличающийся тем, что диазотирование на второй стадии осуществляют нитритом натрия с добавлением соляной кислоты, воды и наночастиц.
5. Способ по п.4, отличающийся тем, что в качестве наночастиц используют раствор серебра в химически чистом изооктановом растворителе с размером частиц серебра 3-12 нм и кварц с размером частиц 50-100 нм.
6. Способ по п.4, отличающийся тем, что мольное соотношение аминофенилпараминовой кислоты, нитрата натрия и соляной кислоты выбрано из соотношения 1:2:4-1:2,5:7.
7. Способ по п.1, отличающийся тем, что азосочетание полученного на второй стадии диазосоединения осуществляют раствором гамма-кислоты с добавлением воды, карбоната натрия и наночастиц.
8. Способ по п.7, отличающийся тем, что в качестве наночастиц используют наночастицы никеля с размером частиц 15-50 нм.
9. Способ по п.8, отличающийся тем, что мольное соотношение диазосоединения, гама-кислоты и карбоната натрия выбрано из соотношения 1:2:1-1:3:4.
10. Способ по п.1, отличающийся тем, что раствор бидиазосоединения получают путем диазотирования полученного на третьей стадии диаминосоединения нитритом натрия с добавлением воды, ализаринового масла, соляной кислоты и наночастиц.
11. Способ по п.10, отличающийся тем, что в качестве наночастиц используют смесь наночастиц железа и наночастиц хрома с размером частиц 15-50 нм.
12. Способ по п.10, отличающийся тем, что мольное соотношение диаминосоединения, нитрита натрия и соляной кислоты выбрано из соотношения 1:2:7-1:3:14.
13. Способ по п.1, отличающийся тем, что раствор 1,3-фенилендиамина получают смешением 100% 1,3-фенилендиамина, карбоната натрия, мицеллярного раствора серебра в химически чистом изооктановом растворителе и размером частиц серебра 3-12 нм и наночастиц.
14. Способ по п.13, отличающийся тем, что в качестве наночастиц используют углерод высокой реакционной способности, полученный методом холодной деструкции.
15. Способ по п.1, отличающийся тем, что получение красителя прямого черного С в соответстии с шестой стадией осуществляют азосочетанием полученного на пятой стадии 1,3-фенилендиамина с полученным на четвертой стадии бисдиазосоединением с добавлением наночастиц.
16. Способ по п.15, отличающийся тем, что в качестве наночастиц используют порошок наночастиц железа.